(57)【要約】【課題】  優れた透明性と導電性とを有し、かつ耐溶剤性にも優れた透明導電性フィルムの提供。【解決手段】  基材フィルム、透明導電塗膜層および金属アルコキシドの反応生成物からなる厚みが３〜５０ｎｍの保護層がこの順で積層された導電性フィルムであって、全光線透過率が６０％以上で、かつ導電性フィルムの保護層側の表面抵抗が１０〜１×１０５Ω／□の範囲にある導電性フィルム。【選択図】        図１
2005313342.tif 000002
【特許請求の範囲】
【請求項１】
基材フィルム、透明導電塗膜層および金属アルコキシドの反応生成物からなる厚みが３〜５０ｎｍの保護層がこの順で積層された導電性フィルムであって、
全光線透過率が６０％以上で、かつ導電性フィルムの保護層側の表面抵抗が１０〜１×１０５Ω／□の範囲にあることを特徴とする導電性フィルム。
【請求項２】
該透明導電塗膜層が、以下の一般式
【化１】
2005313342.tif 000007
（ここで、式中、Ｒ１およびＲ２は相互に独立して水素またはＣ１−４のアルキル基を表すか、あるいは一緒になって任意に置換されてもよいＣ１−１２のアルキレン基を表す）で表される繰り返し単位からなるポリカチオン状のポリチオフェンと、ポリアニオンとの導電性高分子からなる請求項１に記載の導電性フィルム。
【請求項３】
該透明導電塗膜層が、該導電性高分子とテトラアルコキシシランおよびアルコキシ基以外の反応性の官能基を有するトリアルコキシシランからなる群より選ばれた少なくとも一種の反応生成物とからなる請求項２記載の導電性フィルム。
【請求項４】
該透明導電塗膜層が、該導電性高分子とグリシドキシ基を有したトリアルコキシシランの反応生成物とからなる請求項３に記載の導電性フィルム。
【請求項５】
該保護層がアルコキシシランの反応生成物からなる請求項１〜４のいずれかに記載の導電性フィルム。
【請求項６】
該透明導電塗膜層の表面抵抗が１０〜１×１０５Ω／□の範囲にある請求項１に記載の導電性フィルム。
【請求項７】
基材フィルムの片面に、透明導電塗膜層を形成し、さらにその上に金属アルコキシドの反応生成物からなる厚みが３〜５０ｎｍの保護層を形成することを特徴とする導電性フィルムの製造方法。
【発明の詳細な説明】
【技術分野】
【０００１】
本発明は導電性フィルムに関し、さらに詳しくは液晶ディスプレイ（ＬＣＤ）透明タッチパネル、有機エレクトロルミネッセンス素子、無機エレクトロルミネッセンスランプ等の透明電極や電磁波シールド材として好適に使用される透明導電性フィルムに関するものである。
【背景技術】
【０００２】
従来から液晶ディスプレイ、透明タッチパネル等の透明電極や電磁波シールド材として透明導電性フィルムが好適に用いられている。これら透明導電性フィルムとしては、ポリエチレンテレフタレート（ＰＥＴ）、トリアセチルセルロース（ＴＡＣ）等の透明フィルム表面の少なくとも片面に、酸化インジウム（Ｉｎ２Ｏ３）、酸化錫（ＳｎＯ２）、およびＩｎ２Ｏ３とＳｎＯ２の混合焼結体（ＩＴＯ）を真空蒸着法、スパッタリング法、イオンプレーティング法などのドライプロセスによって設けたものが良く知られている。
【０００３】
これらの透明導電性フィルムは、ウェブ状での連続加工や打ち抜き加工があり、また、表面加工中も曲げられた状態で用いられたり、また保管されたりするため、このような加工工程や保管している間に、クラックが発生して表面抵抗が増大したりすることがあった。
【０００４】
一方、透明基材フィルムの上に、導電性高分子をウェット塗布することによって形成された透明導電塗膜層は、膜自体に柔軟性があり、クラックなどの問題は生じない。また、導電性高分子のウェット塗布によって透明導電性フィルムを得る方法は、ドライプロセスを用いないため製造コストが比較的安く、コーティングスピードも一般的に速く、生産性に優れるという利点もある。このような導電性高分子のウェット塗布によって得られる透明導電性フィルムは、これまで一般的に用いられてきたポリチオフェン、ポリアニリン、ポリピロール等は、開発の初期段階では高い導電性が得られないために帯電防止用途などに使用が限定されていたり、導電塗膜層自体の色相が問題となったりしていた。しかし、最近では製法の改良などによりこれらの問題も改善されてきている。例えば、３，４−ジアルコキシチオフェンをポリアニオン存在下で酸化重合することによって得られるポリ（３，４−ジアルコキシチオフェン）とポリアニオンとからなる導電性高分子（特許文献１）は、近年の製法の改良（特許文献２および特許文献３）などにより、高い光線透過率を保ったまま非常に低い表面抵抗を発現している。
【０００５】
しかしながら、これらの導電性高分子を透明導電塗膜層として用いた透明導電性フィルムの場合、その後の加工工程における膜表面の耐溶剤性や耐水性が課題となっていた。この問題を解決すべく、かかる導電性高分子にバインダー成分となる高分子材料を添加して塗膜を形成する方法や、シランカップリング剤を用いて塗膜強度（特許文献４）や耐水性（特許文献５）を向上させる方法が提案されたが、耐溶剤性、特にアルコール類、エステル類などに対する耐溶剤性の改善は未だ十分ではなかった。
【０００６】
【特許文献１】特開平１−３１３５２１号公報
【特許文献２】特開２００２−１９３９７２号公報
【特許文献３】特開２００３−２８６３３６号公報
【特許文献４】特開平１０−８８０３０号公報
【特許文献５】特開２００２−６０７６３号公報
【発明の開示】
【発明が解決しようとする課題】
【０００７】
本発明の課題は、上記従来技術の有する問題の解消、すなわち、優れた透明性と導電性とを有し、かつ耐溶剤性にも優れた透明導電性フィルムの提供にある。
【課題を解決するための手段】
【０００８】
本発明者らは、上記の課題を達成するため鋭意検討した結果、導電性高分子を用いた透明導電塗膜層上に特定の材料からなる保護層を特定の厚みで形成した場合に、表面抵抗値に著しい影響を与えることなく、耐溶剤性を改善できることを見出し、本発明に到達した。
【０００９】
かくして本発明によれば、本発明の目的は、基材フィルム、透明導電塗膜層および金属アルコキシドの反応生成物からなる厚みが３〜５０ｎｍの保護層がこの順で積層された導電性フィルムであって、全光線透過率が６０％以上で、かつ導電性フィルムの保護層側の表面抵抗が１０〜１×１０５Ω／□の範囲にある導電性フィルムによって達成される。
【００１０】
また、本発明によれば、本発明の導電性フィルムの好ましい態様として、該透明導電塗膜層が、以下の一般式
【化１】
2005313342.tif 000003
（ここで、式中、Ｒ１およびＲ２は相互に独立して水素またはＣ１−４のアルキル基を表すか、あるいは一緒になって任意に置換されてもよいＣ１−４のアルキレン基を表す）で表される繰り返し単位からなるポリカチオン状のポリチオフェンと、ポリアニオンとの導電性高分子からなること、該透明導電塗膜層が、該導電性高分子とテトラアルコキシシランおよびアルコキシ基以外の反応性の官能基を有するトリアルコキシシランからなる群より選ばれた少なくとも一種の反応生成物とからなること、該透明導電塗膜層が、該導電性高分子とグリシドキシ基を有したトリアルコキシシランの反応生成物とからなること、該保護層がアルコキシシランの反応生成物からなること、該透明導電塗膜層の表面抵抗が１０〜１×１０５Ω／□の範囲にあることの少なくともいずれか一つを具備する導電性フィルムも提供される。
【００１１】
さらにまた、本発明によれば、基材フィルムの片面に、透明導電塗膜層を形成し、さらにその上に金属アルコキシドの反応生成物からなる厚みが３〜５０ｎｍの保護層を形成することを特徴とする導電性フィルムの製造方法も提供される。
【００１２】
本発明の透明導電性フィルムは、基材フィルム、透明導電塗膜層および金属アルコキシドの反応生成物からなる保護層がこの順で積層されていることが必要である。透明導電塗膜層が導電性フィルムの表面に位置すると、保護層による耐溶剤性向上効果が発現できない。
【００１３】
また、本発明の透明導電性フィルムは、全光線透過率が６０％以上であることが必要である。全光線透過率が下限未満であると、液晶ディスプレイ、透明タッチパネル等の透明電極や電磁波シールド材として用いたときに、十分な透明性が得られがたい。好ましい全光線透過率は、６５％以上、さらに７０％以上である。このような全光線透過率は、後述の基材フィルム、透明導電塗膜層および保護層の選定によって適宜調整できる。
【００１４】
さらにまた、かつ導電性フィルムの保護層側の表面抵抗が１０〜１×１０５Ω／□の範囲にあることが必要である。導電性フィルムの保護層側の表面抵抗が上限を超えると、液晶ディスプレイ、透明タッチパネル等の透明電極や電磁波シールド材として用いたときに電極として十分に機能しなかったり、十分な電磁波シールド特性が得られない。一方、下限未満にすることは、製造工程が不安定化しやすい。好ましい表面抵抗は、１０〜１×１０４Ω／□、さらに１０〜５×１０３Ω／□である。この観点から、保護層が形成される透明導電塗膜層の表面抵抗も、１０〜１×１０５Ω／□、さらに１０〜１×１０４Ω／□、特に１０〜５×１０３Ω／□での範囲にあることが好ましい。
【発明の効果】
【００１５】
本発明によれば、導電性高分子を用いた透明導電塗膜層上に、特定の材料からなる保護層を特定の厚みで形成しており、その結果、表面抵抗値に著しい影響を与えることなく、耐溶剤性を向上させることができ、優れた透明性、導電性および耐溶剤性を兼備する透明導電性フィルムを生産性良く提供することができる。またこの手法によって生産された透明導電性フィルムは液晶ディスプレイ（ＬＣＤ）透明タッチパネル、有機エレクトロルミネッセンス素子、無機エレクトロルミネッセンスランプ等の透明電極や電磁波シールド材として好適に使用できる。
【発明を実施するための最良の形態】
【００１６】
本発明の導電性フィルムを、まず図１を用いて説明する。図１は、本発明の導電性フィルムの断面図、すなわち層構成の一例を示す。図１中の、符号１は基材フィルム、符号２は透明導電塗膜層および符号３は保護層を示す。図１から分かるように、本発明の導電性フィルムは、基材フィルムの片面に、透明導電塗膜層がまず積層され、該透明導電塗膜層の上にさらに保護層が積層されたものであり、このような構成を有するものであれば、例えば反射防止層などの他の機能層が、本発明の目的を損なわない限りにおいて、さらに形成されていても良いことは容易に理解されるであろう。
【００１７】
以下、本発明の導電性フィルムを形成する各層について、さらに詳述する。
本発明における透明導電塗膜層は、表面抵抗を下げられ、かつ透明性も具備するものであれば特に制限されないが、例えば特開２００２−６０７６３号公報で挙げられているような以下の一般式
【化２】
2005313342.tif 000004
で表される繰り返し単位からなるからなるカチオン状のポリチオフェン（以下、“ポリ（３，４−ジ置換チオフェン）”と称することがある）と、ポリアニオンとを含んでなる導電性高分子（ａ）からなることが好ましい。すなわち、この導電性高分子（ａ）はポリ（３，４−ジ置換チオフェン）とポリアニオンとの複合化合物である。
【００１８】
この導電性高分子（ａ）を構成するポリ（３，４−ジ置換チオフェン）のＲ１およびＲ２は相互に独立して水素またはＣ１−４のアルキル基を表すか、あるいは一緒になって任意に置換されてもよいＣ１−１２のアルキレン基である。Ｒ１およびＲ２が一緒になって形成される、置換基を有してもよいＣ１−１２のアルキレン基の代表例は、１，２−アルキレン基（例えば、１，２−シクロヘキシレンおよび２，３−ブチレンなど）である。Ｒ１およびＲ２が一緒になって形成されるＣ１−１２のアルキレン基の好適な例は、メチレン、１，２−エチレンおよび１，３−プロピレン基であり、１，２−エチレン基が特に好適である。具体例としては、アルキル置換されていてもよいメチレン基、Ｃ１−１２のアルキル基もしくはフェニル基で置換されていてもよい１，２−エチレン基、１，３−プロピレン基が挙げられる。
【００１９】
導電性高分子（ａ）を構成するポリアニオンとしては、高分子状カルボン酸類（例えばポリアクリル酸、ポリメタクリル酸、ポリマレイン酸など）、高分子状スルホン酸（例えばポリエチレンスルホン酸、ポリビニルスルホン酸など）などがあげられる。これらの高分子状カルボン酸及びスルホン酸類は、ビニルカルボン酸及びビニルスルホン酸類と他の重合可能な低分子化合物、例えばアクリレート類およびスチレンなどとの共重合体であってもよい。これらポリアニオンの中でもポリスチレンスルホン酸およびその全べてもしくは一部が金属塩であるものが好ましく用いられる。
【００２０】
本発明における透明導電塗膜層を形成するコーティング組成物は上述の導電性高分子を水に分散させた液を主成分として用いるが、必要に応じてポリエステル、ポリアクリル、ポリウレタン、ポリ酢酸ビニル、ポリビニルブチラールなどの適当な有機高分子材料をバインダーとして添加することができる。
【００２１】
また、かかる透明導電塗膜層を形成するコーティング組成物には必要に応じて、バインダーを溶解させる目的、もしくは透明基材フィルムへの濡れ性を改善する目的、固形分濃度を調整する目的で水と相溶性のある適当な溶媒を添加することができる。添加する溶媒の例としては、アルコール類（メタノール、エタノール、プロパノール、イソプロパノールなど）、アミド類（ホルムアミド、Ｎ，Ｎ−ジメチルホルムアミド、アセトアミド、Ｎ−メチルアセトアミド、Ｎ，Ｎ−ジメチルアセトアミド、Ｎ−メチルプロピオンアミド）などが好ましく用いられる。
【００２２】
またかかる透明導電塗膜層を形成するコーティング組成物には必要に応じて得られる塗膜強度を向上させる目的で、さらにアルコキシシランを添加してもよい。このアルコキシシランは、加水分解され、その後の縮合反応された反応生成物の形態で透明導電塗膜層中に存在する。アルコキシシランの例としては、メチルトリアセトキシシラン、ジメチルジアセトキシシラン、トリメチルアセトキシシラン、テトラアセトキシシラン、テトラメトキシシラン、テトラエトキシシラン、テトライソプロポキシシラン、テトライソブトキシシラン、メチルトリエトキシシラン、ジメチルジエトキシシラン、トリメチルエトキシシラン、フェニルトリエトキシシランなどがあげられる。上記アルコキシシランの加水分解／縮合を効率よく進行させるためには触媒が必要となる。触媒としては酸性触媒または塩基性触媒を用いることができる。酸性触媒としては、酢酸、塩酸、硝酸等の無機酸、酢酸、クエン酸、プロピオン酸、しゅう酸、ｐ−トルエンスルホン酸等の有機酸等が好適である。塩基性触媒としてはアンモニア、トリエチルアミン、トリプロピルアミン等の有機アミン化合物、ナトリウムメトキシド、カリウムメトキシド、カリウムエトキシド、水酸化ナトリウム、水酸化カリウム等のアルカリ金属化合物などが好適である。  
【００２３】
また本発明における透明導電塗膜層形成用のコーティング組成物には基材に対する濡れ性を向上させる目的で、少量の界面活性剤を加えても良い。好ましい界面活性剤としては、非イオン性界面活性剤（例えば、ポリオキシエチレンアルキルフェニルエーテル、ポリオキシエチレンアルキルエーテル、ソルビタン脂肪酸エステルなど）、およびフッ素系界面活性剤（例えばフルオロアルキルカルボン酸塩、パーフルオロアルキルベンゼンスルホン酸塩、パーフルオロアルキル４級アンモニウム、パーフルオロアルキルポリオキシエチレンエタノールなど）があげられる。
【００２４】
本発明における保護層は、金属アルコキシドの加水分解後の縮合反応生成物から形成されるものである。好適に用いられる金属アルコキシドは下記一般式で示される化合物である。
【００２５】
【化３】
2005313342.tif 000005
ここで、上記一般式中の、Ｒ３およびＲ４は、それぞれメチル基、エチル基、ノルマルプロピル基、イソプロピル基、ノルマルブチル基、イソブチル基、アセトキシ基などが例示でき、Ｍは金属元素を表し、好ましくはＡｌ、Ｓｉ、Ｔｉ、Ｚｒであり、中でも特にＳｉが好ましい。また、上記式におけるｍは金属元素Ｍの価数を示し、ｎは金属元素Ｍに付加するアルコキシ基の数を示し、ｎはｍと同じかそれよりも小さい数である。これら化合物の中でも加水分解可能な物質が好ましく、好ましい金属アルコキシドとしては、メチルトリアセトキシシラン、ジメチルジアセトキシシラン、トリメチルアセトキシシラン、テトラアセトキシシラン、テトラメトキシシラン、テトラエトキシシラン、テトライソプロポキシシラン、テトライソブトキシシラン、メチルトリエトキシシラン、ジメチルジエトキシシラン、トリメチルエトキシシラン、フェニルトリエトキシシラン、γ―グリシドキシトリメトキシシランなどがあげられる。上記アルコキシシランの加水分解／縮合を効率よく進行させるためには触媒が必要となる。好適に用いられる触媒としては、上述の透明導電塗膜層で説明したものと同様なものが挙げられる。
【００２６】
かかる保護層を形成するコーティング組成物に用いる溶媒としては、ベンゼン、トルエン、キシレン等の芳香族炭化水素類、酢酸エチル、酢酸ブチル、酢酸イソブチル等のエステル類メチルエチルケトン、メチルイソブチルケトン等のケトン類、テトラヒドロフラン等のエーテル類、メタノール、エタノール、イソプロピルアルコール、ｎ−ブタノール、プロピレングリコール等のアルコール類などがあげられ、中でもアルコール類、ケトン類、エーテル類、エステル類が好ましい。
【００２７】
かかる保護層を透明導電塗膜層上に形成しても表面抵抗値に大きな影響を与えない原因は明らかになっていないが、保護層の形成時に透明導電塗膜層の一部が保護層形成用コーティング組成物中に一部溶解し、形成される塗膜が両層の材料の混合物になっている可能性が考えられる。これらの観点から、保護層の厚みは、３〜５０ｎｍの範囲にあることが必要である。保護層の厚みが下限未満だと、十分な耐溶剤性が得られず、他方上限を超えると、表面抵抗が著しく低下する。好ましい保護層の厚みは、５〜４０ｎｍの範囲である。
【００２８】
本発明における基材フィルムとしては、特に制限はないが、（メタ）アクリル系樹脂、ポリスチレン、ポリ酢酸ビニル、ポリエチレンやポリプロピレンのようなポリオレフィン、ポリ塩化ビニル、ポリ塩化ビニリデン、ポリイミド、ポリアミド、ポリスルホン、ポリカーボネート、ポリエチレンテレフタラート（以下、ＰＥＴと称することがある。）、ポリエチレンナフタレート（以下、ＰＥＮと称することがある。）などのポリエステル及びこれらの共重合体やアミノ基エポキシ基、ヒドロキシル基、カルボニル基等の官能基で一部変性した樹脂、トリアセチルセルロース（ＴＡＣ）からなるフィルムが好適である。これらの基材フィルムのうち、機械特性や透明性、生産コストの点からポリエステル（ＰＥＴ、ＰＥＮおよびそれらの共重合体）フィルムが特に好ましい。基材フィルムの厚みは特に制限されないが、５００μｍ以下が好ましい。５００μｍより厚い場合は剛性が強すぎて、得られた反射防止フィルムのディスプレイへの貼り付け時の取り扱いが困難である。
【００２９】
保護層や透明導電塗膜層を形成する際の塗布方法としては、それ自体公知の方法を使用でき、例えばリップダイレクト法、コンマコーター法、スリットリバース法、ダイコーター法、グラビアロールコーター法、ブレードコーター法、スプレーコーター法、エアーナイフコート法、ディップコート法、バーコーター法などが好ましく挙げられる。熱硬化性樹脂をバインダーとして用いた場合には、低屈折化合物の塗設はそれぞれを形成する成分を含む塗液を基材に塗布し、加熱乾燥させて塗膜を形成させる。加熱条件としては８０〜１６０℃で１０〜１２０秒間、特に１００〜１５０℃で２０〜６０秒間が好ましい。ＵＶ硬化性樹脂またはＥＢ硬化性樹脂をバインダーとして用いた場合には、一般的には予備乾燥を行った後、紫外線照射または電子線照射を行なう。
【００３０】
また、基材フィルムに塗布する際に、必要に応じて、密着性、塗工性を向上させるための予備処理として、フィルム表面にコロナ放電処理、プラズマ放電処理などの物理的表面処理を施すか、または、製膜中または製膜後に有機樹脂系や無機樹脂系の塗料を塗布して塗膜密着層を形成する化学的表面処理を施すことが好ましい。
【実施例】
【００３１】
以下、実施例をあげて本発明をさらに詳細に説明する。なお、実施例中の評価は以下のように行った。
（１）膜厚
保護層の膜厚およびは、反射分光膜厚計（大塚電子製、商品名「ＦＥ−３０００」）によって、３００〜８００ｎｍの反射率を測定し、代表的な屈折率の波長分散の近似式としてｎ−ｋ  Ｃａｕｃｈｙの分散式を引用し、スペクトルの実測値とフィッティングさせることにより膜厚と屈折率を求めた。
透明導電塗膜層の厚みは打点式の厚み計にて、任意の位置１０点を測定し、それらの平均値を厚みとした。  
（２）全光線透過率およびヘイズ
ＪＩＳ  Ｋ７１５０に従い、スガ試験機（株）製のヘイズメーターＨＣＭ−２Ｂにて測定した。
（３）耐溶剤性
エタノールと酢酸エチルとをそれぞれしみ込ませたガーゼを、１５０ｇ／ｃｍ２の一定荷重で、試料の保護層側表面を１０往復こすった後、塗膜の状態を目視にて評価した。判定は以下の規準で行った
○・・・塗膜のはがれがない
×・・・塗膜のはがれがある
（４）表面抵抗
三菱化学社製Ｌｏｒｅｓｔｅｒ    ＭＣＰ−Ｔ６００を用いて、ＪＩＳ  Ｋ７１９４に準拠して測定した。
測定は任意の箇所を５回測定し、それらの平均値とした。
【００３２】
［実施例１］    
＜透明導電塗膜層の形成＞
ポリ（３，４−エチレンジオキシチオフェン）とポリスチレンスルホン酸を主成分とし、シランカップリング剤とを含んでなる導電性塗料（日本アグファ・ゲバルト（株）社製、商品名：Ｏｒｇａｃｏｎ  Ｓ−３００）をマイヤーバーを用いて基材フィルム（ＰＥＴフィルム、帝人デュポンフィルム株式会社製、商品名Ｏ３ＰＦ８Ｗ−１００）上に塗工し、１２０℃で１分間の乾燥を行い、透明導電塗膜層を得た。透明導電塗膜層の厚みは１．０μｍであった。
【００３３】
＜保護層の形成＞
テトラエトキシシラン２２．５ｇとメチルトリエトキシシラン２．５ｇ、シリコーンオイル０．２５ｇ、エタノール１８．８ｇ、ｎ−プロパノール１８．８ｇを混合し攪拌した溶液中に、予めイオン交換水１７．５ｇと０．００１Ｎの塩酸６．０ｇ混合しておいた溶液を加え、全量投入後１０分間攪拌し、その後２０時間静置することで加水分解反応を進行させた。この液をエタノールにて３倍に希釈したものを上述の透明導電塗膜層の上にマイヤーバーを用いて塗工し、保護層を形成し透明導電性フィルムを得た。保護層の膜厚は１０ｎｍであった。
得られた導電性フィルムの特性を表１に示す。
【００３４】
［実施例２］
透明導電塗膜層の膜厚を１．５μｍとした以外は実施例１と同様な操作を繰り返した。得られた導電性フィルムの特性を表１に示す。
【００３５】
［実施例３］
透明導電塗膜層の膜厚を２μｍとした以外は実施例１と同様な操作を繰り返した。得られた導電性フィルムの特性を表１に示す。
【００３６】
［実施例４］
保護層の厚みを２５ｎｍにした以外は、実施例１と同様な操作を繰り返した。得られた導電性フィルムの特性を表１に示す。
【００３７】
［実施例５］
保護層の厚みを５ｎｍにした以外は、実施例１と同様な操作を繰り返した。得られた導電性フィルムの特性を表１に示す。
【００３８】
［比較例１］
保護層を形成しなかった以外は実施例１と同様な操作を繰り返した。得られた導電性フィルムの特性を表１に示す。
【００３９】
［比較例２］
保護層の厚みを７０ｎｍにした以外は実施例１と同様な操作を繰り返した。得られた導電性フィルムの特性を表１に示す。
【００４０】
［比較例３］
保護層の厚みを２ｎｍにした以外は実施例１と同様な操作を繰り返した。得られた導電性フィルムの特性を表１に示す。
【００４１】
【表１】
2005313342.tif 000006
【００４２】
表１からわかるように、透明導電塗膜層上に特定の厚みで保護層を形成することで表面抵抗値に大きな影響を与えることなく耐溶剤性を大幅に向上させることができる。
【図面の簡単な説明】
【００４３】
【図１】本発明の反射防止フィルムの断面図の一例を示す。
【符号の説明】
【００４４】
１  基材フィルム
２  透明導電塗膜層
３  保護層
【図１】
2005313342.tif 000008